КАТАЛИЗАТОР ГИДРООЧИСТКИ ДЛЯ ОБРАБОТКИ УГЛЕВОДОРОДНОГО СЫРЬЯ, СОДЕРЖАЩЕГО МЫШЬЯК, СПОСОБ ПОЛУЧЕНИЯ И ПРИМЕНЕНИЯ УКАЗАННОГО КАТАЛИЗАТОРА

1. Композиция катализатора для гидроочистки углеводородного сырья, содержащего соединения мышьяка, при этом указанная композиция катализатора содержит:
носитель на основе оксида алюминия;
подложенный слой молибденового компонента;
подложенный слой фосфорного компонента;
верхний слой никелевого компонента;
при этом в указанной композиции катализатора атомное отношение металлического никеля к металлическому молибдену на поверхности, определенное методом рентгеновской фотоэлектронной спектроскопии, составляет более 1,8.
2. Композиция катализатора по п.1, отличающаяся тем, что в указанной композиции катализатора коэффициент доступности никеля (т.е. отношение Ni/Mo на поверхности к общему отношению Ni/Mo) составляет более 1,2.
3. Композиция катализатора по п.1 или 2, отличающаяся тем, что в указанной композиции катализатора общее атомное отношение металлического никеля к металлическому молибдену составляет менее 2,2.
4. Композиция катализатора по пп.1, 2 или 3, отличающаяся тем, что указанная композиция катализатора содержит: никель в количестве, находящемся в диапазоне от 7 до 20 мас.%, в расчете на элементарный никель и в расчете на общую массу указанной композиции катализатора; молибден в количестве, находящемся в диапазоне от 3 до 20 мас.%, в расчете на элементарный молибден и в расчете на общую массу указанной композиции катализатора, и фосфор в количестве, находящемся в диапазоне от 0,1 до 5 мас.%, в расчете на элементарный фосфор и в расчете на общую массу указанной композиции катализатора.
5. Композиция катализатора по любому из пп.1-4, отличающаяся тем, что указанный носитель на основе оксида алюминия содержит сформированную частицу, состоящую по существу из оксида алюминия.
6. Композиция катализатора по любому из пп.1-5, отличающаяся тем, что в указанной композиции катализатора фактически отсутствует подложенный слой никеля.
7. Композиция катализатора по любому из пп.1-6, отличающаяся тем, что в указанной композиции катализатора фактически отсутствует верхний слой молибдена и фактически отсутствует верхний слой фосфора.
8. Способ получения композиции катализатора, включающий:
(а) обеспечение сформированной частицы носителя на основе оксида алюминия;
(b) импрегнирование указанной сформированной частицы носителя на основе оксида алюминия молибденовым компонентом и фосфорным компонентом с получением первой импрегнированной частицы;
(с) прокаливание указанной первой импрегнированной частицы с получением первой прокаленной частицы;
(d) импрегнирование указанной первой прокаленной частицы никелевым компонентом с получением второй импрегнированной частицы; и
(е) прокаливание указанной второй импрегнированной частицы с получением указанной композиции катализатора;
при этом в указанной композиции катализатора атомное отношение металлического никеля к металлическому молибдену на поверхности, определенное методом рентгеновской фотоэлектронной спектроскопии, составляет более 1,8.
9. Способ по п.8, отличающийся тем, что в указанной композиции катализатора коэффициент доступности никеля (т.е. отношение Ni/Mo на поверхности к общему отношению Ni/Mo) составляет более 1,2.
10. Способ по п.8 или 9, отличающийся тем, что в указанной композиции катализатора общее атомное отношение металлического никеля к металлическому молибдену составляет менее 2,2.
11. Способ по любому из пп.8-10, отличающийся тем, что указанное количество никеля, включенного в указанную композицию катализатора, представляет собой такое количество, которое позволяет обеспечить содержание никеля в указанной композиции катализатора в диапазоне от 7 до 20 мас.%, в расчете на элементарный никель и в расчете на общую массу указанной композиции катализатора; и указанное количество молибдена, включенного в указанную композицию катализатора, представляет собой такое количество, которое позволяет обеспечить содержание молибдена в указанной композиции катализатора в диапазоне от 3 до 20 мас.%, в расчете на элементарный молибден и в расчете на общую массу указанной композиции катализатора; и количество фосфора, включенного в указанную композицию катализатора, представляет собой такое количество, которое позволяет обеспечить содержание фосфора в указанной композиции катализатора в диапазоне от 0,1 до 5 мас.%, в расчете на элементарный фосфор и в расчете на общую массу указанной композиции катализатора.
12. Способ по любому из пп.8-11, отличающийся тем, что указанная частица носителя на основе оксида алюминия состоит по существу из оксида алюминия.
13. Способ по любому из пп.8-11, отличающийся тем, что в указанной композиции катализатора фактически отсутствует подложенный слой никеля.
14. Способ по любому из пп.8-11, отличающийся тем, что в указанной композиции катализатора фактически отсутствует верхний слой молибдена и фактически отсутствует верхний слой фосфора.
15. Композиция катализатора, полученная любым из способов по пп.8-14.
16. Способ гидроочистки углеводородного сырья, содержащего соединения мышьяка в некоторой концентрации, при этом указанный способ включает: приведение указанного углеводородного сырья в контакт с любой из композиций катализатора по пп.1-7 в подходящих условиях гидроочистки и реакции удаления мышьяка с получением обработанного углеводородного сырья.